(57)【要約】【課題】環境的にも問題がないとともに、高い機械的特性、難燃性等の諸特性を兼ね備え、押出成形時の成形品の外観も良好なノンハロゲン難燃性樹脂組成物及び当該樹脂組成物を有する絶縁電線・ケーブルを提供することにある。【解決手段】本発明のノンハロゲン難燃性樹脂組成物は、所定量のエチレン−酢酸ビニル共重合体、ポリエチレン及びエチレン−αオレフィン共重合体のうち少なくとも１種、不飽和カルボン酸変性ポリオレフィン樹脂、プロピレン系樹脂、所定量の水酸化マグネシウム、水酸化アルミニウム、１，３，５−トリアジン誘導体化合物を含み、樹脂成分が含有する酢酸ビニルを一定量とするため、ハロゲンを含まないため環境にも優しく、ＵＬ１５８１を満足する高い機械的特性、難燃性等の諸特性を有し、押出成形時の成形品の外観も良好な難燃性樹脂組成物となる。【選択図】なし【特許請求の範囲】
【請求項１】
下記（ａ１）〜（ａ４）を（Ａ）樹脂成分とし、
（ａ１）エチレン−酢酸ビニル共重合体：（Ａ）樹脂成分全体に対して２０〜８０質量％、
（ａ２）ポリエチレン及びエチレン−αオレフィン共重合体のうち少なくとも１種：（Ａ）樹脂成分全体に対して５〜５０質量％、
（ａ３）不飽和カルボン酸変性ポリオレフィン樹脂：（Ａ）樹脂成分全体に対して０〜２０質量％、
（ａ４）プロピレン系樹脂：（Ａ）樹脂成分全体に対して５〜２０質量％、
前記（Ａ）樹脂成分の酢酸ビニル含有量を、前記（Ａ）樹脂成分全体に対して１０〜３０質量％とし、
さらに、前記（Ａ）樹脂成分１００質量部に対して、
（ｂ１）水酸化マグネシウム：１２０〜２２０質量部、
（ｂ２）水酸化アルミニウム：２０〜１２０質量部、
（ｂ３）１，３，５−トリアジン誘導体化合物：３０〜７５質量部、
を含有することを特徴とするノンハロゲン難燃性樹脂組成物。
【請求項２】
前記（ｂ１）水酸化マグネシウム及び（ｂ２）水酸化アルミニウムの総和が、（Ａ）樹脂成分１００質量部に対して１５０〜２８０質量部であることを特徴とする請求項１に記載のノンハロゲン難燃性樹脂組成物。
【請求項３】
前記（ｂ３）１，３，５−トリアジン誘導体化合物が、メラミンシアヌレートであることを特徴とする請求項１または請求項２に記載のノンハロゲン難燃性樹脂組成物。
【請求項４】
前記請求項１ないし請求項３のいずれかに記載のノンハロゲン難燃性樹脂組成物が絶縁被覆材料として被覆されていることを特徴とする絶縁電線・ケーブル。
【発明の詳細な説明】
【技術分野】
【０００１】
本発明は、ノンハロゲン難燃性樹脂組成物及び当該樹脂組成物を有する絶縁電線・ケーブルに関する。さらに詳しくは、電線やケーブルの絶縁被覆材料として使用されるノンハロゲン難燃性樹脂組成物及び当該樹脂組成物を有する絶縁電線・ケーブルに関する。
【背景技術】
【０００２】
電線やケーブルの絶縁被覆材料としては、低コストであり、耐熱性、耐湿性に加えて難燃性、耐摩耗性等の諸特性に優れるポリ塩化ビニル系樹脂が広く使用されてきた。一方、ポリ塩化ビニル系樹脂はハロゲンを含有するため、火災等で焼却した際の発煙量が多いことやハロゲンガス等の有害なガスや、燃焼の条件によってはダイオキシンを発生させて環境破壊の原因となってしまうという問題があった。【０００３】
かかる問題から、電線等の絶縁被覆材料等としては、安全性を考慮して、火災時に煙の発生が少なく、ハロゲンガス等の有害ガスや、ダイオキシン、鉛等の有害物質の発生もない、ハロゲンを含有しない難燃性樹脂材料をベース材料として、これに金属水和物を添加した樹脂組成物を用いる必要があった。また、かかる樹脂組成物はリサイクル性も良好で、環境負荷も低減することができる。そして、このような樹脂組成物としては、例えば、ハロゲンを含有しないオレフィン系樹脂に水酸化マグネシウム、水酸化アルミニウム等の金属水和物等を配合したノンハロゲン難燃性樹脂組成物が提供されていた。【０００４】
このようなノンハロゲン難燃性樹脂組成物としては、例えば、コポリマー含有量が５〜３０質量％であるポリオレフィン１００質量部に、金属水和物５０〜２００質量部、ビニル基を有する化合物で変性したポリオレフィン５〜２０質量部、メラミン化合物１〜４０質量部を配合する難燃性樹脂組成物が提供されている（例えば、特許文献１を参照。）。【０００５】
また、酢酸ビニル成分が４０質量％以上で、ＭＦＲが０．１〜１．０ｇ／１０分のエチレン−酢酸ビニル共重合体を単独、もしくはその他ポリオレフィン系樹脂と混合したベースポリマー１００質量部に対して、金属水和物を１５０〜３００質量部、及び１，３，５−トリアジン誘導体を２０〜５０質量部含むことを特徴とするノンハロゲン難燃性樹脂組成物が提供されている（例えば、特許文献２を参照。）。【０００６】
さらに、酢酸ビニル成分が６０質量％以上のエチレン−酢酸ビニル共重合体を単独、もしくは他のエチレン系共重合体またはポリオレフィンと混合して、ベースポリマー１００質量部中の酢酸ビニル含有量を５０質量％以上とした樹脂組成物に対して、金属水和物を５０〜３００質量部、及び１，３，５−トリアジン誘導体を０．５〜５０質量部含有するノンハロゲン難燃性樹脂組成物が提供されている（例えば、特許文献３を参照。）。
【先行技術文献】
【特許文献】
【０００７】
【特許文献１】特開２００５−１５４６４６号公報
【特許文献２】特開２００５−２００５７４号公報
【特許文献３】特開２００５−２００５７５号公報
【発明の概要】
【発明が解決しようとする課題】
【０００８】
ところで、電気・電子機器の配線材に求められる難燃性、耐熱性、機械的特性（例えば引張特性、伸び特性、耐摩耗性等）等の規格は、ＵＬ規格やＪＩＳ規格等で要求水準に応じて定められている。特に、難燃性に関しては、さらに用途に応じてその試験方法が定められており、実際は、少なくともこの試験に合格する難燃性を有すればよい。規格や試験としては、例えば、ＵＬ１５８１（電線、ケーブル及びフレキシブルコードのための関連規格（Ｒｅｆｅｒｅｎｃｅ  Ｓｔａｎｄａｒｄ  ｆｏｒ  Ｅｌｅｃｔｒｉｃａｌ  Ｗｉｒｅｓ，Ｃａｂｌｅｓ  ａｎｄ  Ｆｌｅｘｉｂｌｅ  Ｃｏｒｄｓ））に規定される垂直燃焼試験（Ｖｅｒｔｉｃａｌ  Ｆｌａｍｅ  Ｔｅｓｔ）（ＶＷ−１）や、ＪＩＳ  Ｃ３００５（ゴム・プラスチック絶縁電線試験方法）に規定される水平試験や傾斜試験等がそれぞれ挙げられる。【０００９】
この中でも、電子機器用に使用される電子機器用配線においては、ＵＬ規格で規定されている特に厳しい垂直難燃規格（ＵＬ１５８１  ＶＷ−１）に合格することが必要となる。このため、構成材料として、エチレン−酢酸ビニル共重合体やエチレン−アクリル酸エステル共重合体等のエチレン系共重合体を主体とした樹脂成分に、金属水和物を配合した樹脂組成物で被覆された絶縁電線が、難燃性と機械特性を両立させるものとして使用されている。【００１０】
しかしながら、垂直難燃性を満足させるためには、金属水和物を大量に配合しなければならないとともに、高含有量の酢酸ビニルを有するエチレン−酢酸ビニル共重合体を用いる必要があり、このような樹脂組成物は、例えば、ＵＬ１５８１で規定されている伸び１５０％、引張強度１０．３ＭＰａ以上の引張特性を満足することが困難であった。また、かかる樹脂組成物は、耐寒性や絶縁特性（絶縁抵抗特性）にも劣ることになり、さらには、酢酸ビニル含有量の高いエチレン−酢酸ビニル共重合体は融点が低く、例えばドラムに巻かれた電線が高温の倉庫内で保管されると、電線同士が融着し、電線の取り扱いが悪くなる問題が発生していた。【００１１】
また、前記したノンハロゲン難燃性樹脂組成物のうち、特許文献１に開示された難燃性樹脂組成物は、高難燃性とともに、良好な機械的特性を発揮する一方で、金属水和物については水酸化マグネシウムを配合させ、その含有量も８０質量部と少ないため、ＵＬ１５８１の垂直難燃試験（ＶＷ−１）を満足しないと考えられる。また、特許文献２や特許文献３に開示された難燃性樹脂組成物は、樹脂成分中、酢酸ビニル含有量が特許文献２のものは４０質量％以上、特許文献３のものは６０質量％以上を占めており、これでは耐寒性や絶縁特性に劣ると考えられる。また、電線製造時にボビンに巻き付けた際、高温環境下で保管すると、電線同士が融着してしまうと考えられるものであった。【００１２】
このように、前記した特許文献に開示されたノンハロゲン難燃性樹脂組成物は、ＵＬ１５８１を満足する高い機械的特性、難燃性、耐熱性、耐寒性、絶縁特性等を具備し、加えて、高温環境下で電線同士が融着せず、優れた取り扱い性を兼ね備えたものではなかった。加えて、電線やケーブルの絶縁被覆材料として用いられることを考慮すると、押出成形後の成形品の外観も良好である必要がある。よって、かかる諸特性を満足し、押出成形後の成形品の外観も良好なノンハロゲン難燃性樹脂組成物の提供が望まれていた。【００１３】
本発明は前記の課題に鑑みてなされたものであり、ハロゲンを含まない構成材料からなるため環境的にも問題がないとともに、ＵＬ１５８１を満足する高い機械的特性、難燃性、耐熱性、耐寒性、絶縁特性に加えて、高温環境下で電線同士が融着せず、優れた取り扱い性を兼ね備え、押出成形時の成形品の外観も良好なノンハロゲン難燃性樹脂組成物及び当該樹脂組成物を有する絶縁電線・ケーブルを提供することにある。
【課題を解決するための手段】
【００１４】
前記の課題を解決するために、本発明に係るノンハロゲン難燃性樹脂組成物は、下記（ａ１）〜（ａ４）を（Ａ）樹脂成分とし、（ａ１）エチレン−酢酸ビニル共重合体：（Ａ）樹脂成分全体に対して２０〜８０質量％、（ａ２）ポリエチレン及びエチレン−αオレフィン共重合体のうち少なくとも１種：（Ａ）樹脂成分全体に対して５〜５０質量％、（ａ３）不飽和カルボン酸変性ポリオレフィン樹脂：（Ａ）樹脂成分全体に対して０〜２０質量％、（ａ４）プロピレン系樹脂：（Ａ）樹脂成分全体に対して５〜２０質量％、前記（Ａ）樹脂成分の酢酸ビニル含有量を、前記（Ａ）樹脂成分全体に対して１０〜３０質量％とし、さらに、前記（Ａ）樹脂成分１００質量部に対して、（ｂ１）水酸化マグネシウム：１２０〜２２０質量部、（ｂ２）水酸化アルミニウム：２０〜１２０質量部、（ｂ３）１，３，５−トリアジン誘導体化合物：３０〜７５質量部、を含有することを特徴とする。【００１５】
本発明に係るノンハロゲン難燃性樹脂組成物は、前記した本発明において、前記（ｂ１）水酸化マグネシウム及び（ｂ２）水酸化アルミニウムの総和が、（Ａ）樹脂成分１００質量部に対して１５０〜２８０質量部であることを特徴とする。【００１６】
本発明に係るノンハロゲン難燃性樹脂組成物は、前記した本発明において、前記（ｂ３）１，３，５−トリアジン誘導体化合物が、メラミンシアヌレートであることを特徴とする。【００１７】
本発明に係る絶縁電線・ケーブルは、前記した本発明のノンハロゲン難燃性樹脂組成物が絶縁被覆材料として被覆されていることを特徴とする。
【発明の効果】
【００１８】
本発明に係るノンハロゲン難燃性樹脂組成物は、ハロゲンを含まない構成材料からなるため環境的にも問題がないとともに、ＵＬ１５８１を満足する高い機械的特性、難燃性、耐熱性、耐寒性、絶縁特性に加えて、高温環境下で電線同士が融着せず、取り扱い性に優れ、押出成形時の成形品の外観も良好な難燃性樹脂組成物となる。【００１９】
また、本発明に係る絶縁電線・ケーブルは、本発明に係るノンハロゲン難燃性樹脂組成物を構成材料として有するので、前記した効果を享受し、ＵＬ１５８１を満足する高い機械的特性、難燃性、耐熱性、耐寒性、絶縁特性に加えて、高温環境下で電線同士が融着せず、取り扱い性に優れ、外観も問題がない絶縁電線・ケーブルとなる。
【発明を実施するための形態】
【００２０】
以下、本発明の一態様を説明する。本発明に係るノンハロゲン難燃性樹脂組成物（以下、単に「難燃性樹脂組成物」とする場合もある。）は、（ａ１）エチレン−酢酸ビニル共重合体、（ａ２）ポリエチレン及びエチレン−αオレフィン共重合体のうち少なくとも１種、（ａ３）不飽和カルボン酸変性ポリオレフィン樹脂及び（ａ４）プロピレン系樹脂を（Ａ）樹脂成分として、また、（ｂ１）水酸化マグネシウム、（ｂ２）水酸化アルミニウム及び（ｂ３）１，３，５−トリアジン誘導体化合物を（Ｂ）難燃剤及び難燃助剤として、基本構成として含むものである。
【００２１】
（Ａ）樹脂成分：
（ａ１）エチレン−酢酸ビニル共重合体：
本発明の難燃性樹脂組成物に（ａ１）エチレン−酢酸ビニル共重合体（ＥＶＡ）を含有させることにより、難燃性を向上することができる。
【００２２】
（Ａ）樹脂成分に含有される酢酸ビニルの含有量は、（Ａ）樹脂成分（（ａ１）、（ａ２）、（ａ３）及び（ａ４）を指す。以下同じ。）全体（１００質量％。以下同じ。）に対して、１０〜３０質量％である。酢酸ビニルの含有量をかかる範囲内とすることにより、金属水和物を十分配合することができるとともに、難燃性を確保することができる。一方、酢酸ビニルの含有量が１０質量％より少ないと、難燃性が低下する場合があり、含有量が３０質量％を超えると、機械的特性や耐寒性、絶縁特性が低下するとともに、高温雰囲気下で電線同士が融着しやすくなる場合がある、エチレン−酢酸ビニル共重合体の酢酸ビニルは、（Ａ）樹脂成分全体に対して１５〜２５質量％とすることが好ましい。
【００２３】
なお、（Ａ）樹脂成分における酢酸ビニルの含有量は、以下の式（１）により求めることができる。式（１）中、「Ａｉ」はエチレン−酢酸ビニル共重合体の含有量（質量％）、「Ｂｉ」はエチレン−酢酸ビニル共重合体中の酢酸ビニルの含有量（質量％）、をそれぞれ示している。
【００２４】
【数１】
2014010500.tif 000002
【００２５】
（ａ１）エチレン−酢酸ビニル共重合体のメルトフローレート（ＡＳＴＭ  Ｄ−１２３８に準拠して測定した値を指し、以下、単に「ＭＦＲ」とする場合もある。）は、絶縁電線を製造する際の成形性の点から０．１ｇ／１０分以上が好ましく、機械的強度の点から１０ｇ／１０分以下であることが好ましい。
【００２６】
本発明に係る難燃性樹脂組成物にあって、前記した（ａ１）エチレン−酢酸ビニル共重合体の含有量は、（Ａ）樹脂成分全体に対して２０〜８０質量％とする。かかる含有量が２０質量％より少ないと難燃性が低下する場合がある。一方、含有量が８０質量％を超えると耐寒性や絶縁特性、機械的強度に加えて高温環境下における電線同士の融着性に悪影響を及ぼす場合がある。エチレン−酢酸ビニル共重合体の含有量は、３５〜６５質量％とすることが好ましく、４０〜６０質量％とすることが特に好ましい。
【００２７】
なお、本発明に係る難燃性樹脂組成物に使用可能な（ａ１）エチレン−酢酸ビニル共重合体として、市販されているものとしては、例えば、エバフレックス（商品名：三井・デュポンポリケミカル（株）製）やレバプレン（商品名：バイエル社製）等を挙げることができる。
【００２８】
（ａ２）ポリエチレン及びエチレン−αオレフィン共重合体のうち少なくとも１種：
本発明の難燃性樹脂組成物に（ａ２）ポリエチレンやエチレン−αオレフィン共重合体を含有させることにより、機械的強度、伸び特性を向上することができる。
【００２９】
エチレン−αオレフィン共重合体としては、例えばエチレンと炭素数４〜１２のαオレフィンとの共重合体が挙げられ、αオレフィンとしては、１−ブテン、１−へキセン、４−メチル−１−ペンテン、１−オクテン、１−デセン、１−ドデセン等が挙げられる。これらのエチレン−αオレフィン共重合体は、１種を単独で使用してもよく、２種以上を組み合わせて使用するようにしてもよい。
【００３０】
また、ポリエチレンとしては、例えば、ＬＤＰＥ（低密度ポリエチレン）、ＬＬＤＰＥ（直鎖状低密度ポリエチレン）、ＭＤＰＥ（中密度ポリエチレン）、メタロセン触媒存在下に合成されたＬＬＤＰＥ（直鎖状低密度ポリエチレン）等のポリエチレン樹脂等が挙げられる。これらのポリエチレンは、１種を単独で使用してもよく、２種以上を組み合わせて使用するようにしてもよい。これらのポリエチレンの中でも、メタロセン触媒存在下で合成されたＬＬＤＰＥを使用することが好ましい。
【００３１】
（ａ２）ポリエチレン及びエチレン−αオレフィン共重合体のうち少なくとも１種の密度は、０．９３０ｇ／ｃｍ３以下とすることが好ましい。これによって、後記する（Ｂ）難燃剤である（ｂ１）水酸化マグネシウム及び（ｂ２）水酸化アルミニウム等といったフィラー受容性が向上し、優れた機械的特性を得られる。かかるポリエチレン及びエチレン−αオレフィン共重合体のうち少なくとも１種の密度は、０．８６０〜０．９３０ｇ／ｃｍ３とすることがさらに好ましく、０．８７０〜０．９００ｇ／ｃｍ３とすることが特に好ましい。
【００３２】
なお、ポリエチレンやエチレン−αオレフィン共重合体の密度は、前記した範囲の密度となる１種の樹脂を用いてよいことはもちろんのこと、好ましくは０．９３０ｇ／ｃｍ３以下の密度からなる２種以上の樹脂を混合させて、かかる範囲の密度に調整して使用するようにしても問題はない。
【００３３】
なお、２種以上の樹脂を混合させた場合の混合樹脂の密度は、例えば、下記の式（Ｘ）に従って算出すればよい。式（Ｘ）中、ρは混合樹脂の密度（ｇ／ｃｍ３）、Ａは、（ａ２）を合計１００質量％としたとき、エチレン−αオレフィン共重合体やポリエチレンの個々の含有量（質量％）（Ａｉは、ｉ番目のＡを指す。）、Ｂは、エチレン−αオレフィン共重合体やポリエチレンの個々の密度（ｇ／ｃｍ３）（Ｂｉは、ｉ番目のＢを指す。）、をそれぞれ示す。
【００３４】
【数２】
2014010500.tif 000003
【００３５】
例えば、（ａ２）として２種類の樹脂を使用し、２種の樹脂を樹脂１、樹脂２としたとき、樹脂１の密度が０．９２０ｇ／ｃｍ３、樹脂２の密度が０．８６０ｇ／ｃｍ３であり、樹脂１と樹脂２を６０／４０（樹脂１を（ａ２）全体に対して６０質量％、樹脂２を（ａ２）全体に対して４０質量％）でブレンドした場合は、密度ρ（ｇ／ｃｍ３）は、下記の式により、０．８９６ｇ／ｃｍ３と算出される。
【００３６】
【数３】
2014010500.tif 000004
【００３７】
本発明に係る難燃性樹脂組成物にあって、前記した（ａ２）ポリエチレン及びエチレン−αオレフィン共重合体のうち少なくとも１種の含有量は、（Ａ）樹脂成分全体に対して５〜５０質量％とする。かかる含有量が５質量％より少ないと機械的強度が低下する場合がある。一方、含有量が５０質量％を超えると難燃性が低下する場合がある。ポリエチレン及びエチレン−αオレフィン共重合体のうち少なくとも１種の含有量は、１０〜３０質量％とすることが好ましく、１０〜２０質量％とすることが特に好ましい。
【００３８】
なお、本発明に係る難燃性樹脂組成物に使用可能な（ａ２）ポリエチレンやエチレン−αオレフィン共重合体として、市販されているものとしては、例えば、「カーネル」（商品名：日本ポリエチレン（株）製）、「エボリュー」（商品名：（株）プライムポリマー製）等を挙げることができる。
【００３９】
（ａ３）不飽和カルボン酸変性ポリオレフィン樹脂：
本発明の難燃性樹脂組成物に（ａ３）不飽和カルボン酸変性ポリオレフィン樹脂（不飽和カルボン酸で変性したポリオレフィン樹脂のこと。以下同じ。）を含有させることにより、機械的特性、耐磨耗性等を向上させることができる。不飽和カルボン酸変性ポリオレフィン樹脂における不飽和カルボン酸による変性量は、ポリオレフィン樹脂に対し、０．５〜１５質量％のものを好ましく使用することができる。
【００４０】
（ａ３）不飽和カルボン酸変性ポリオレフィン樹脂で使用可能なポリオレフィン樹脂としては、例えば、ポリエチレン、ポリプロピレン、ポリブテン、ポリメチルペンテン等を挙げることができ、かかるポリオレフィン樹脂は、１種を単独で使用してもよく、２種以上を組み合わせて使用するようにしてもよい。本発明の難燃性樹脂組成物にあっては、ポリオレフィン樹脂としては、機械的強度特性及び伸び特性のバランスから、ポリエチレン、ポリプロピレン等を用いることが好ましい。
【００４１】
また、不飽和カルボン酸としては、例えば、アクリル酸、メタクリル酸、マレイン酸、イタコン酸、フマル酸、無水マレイン酸、無水イタコン酸、無水フマル酸等を使用することができる。これらの不飽和カルボン酸は、１種を単独で使用してもよく、２種以上を組み合わせて使用するようにしてもよい。
【００４２】
（ａ３）不飽和カルボン酸変性ポリオレフィン樹脂におけるポリオレフィン樹脂の変性は、例えば、ポリオレフィン樹脂と不飽和カルボン酸を有機パーオキサイドの存在下で、加熱・混練することにより実施することができる。
【００４３】
本発明の難燃性樹脂組成物における、前記した（ａ３）不飽和カルボン酸変性ポリオレフィン樹脂の含有量は、（Ａ）樹脂成分全体に対して０〜２０質量％とする。含有量が２０質量％を超えると、柔軟性や伸び特性が低下する場合がある。不飽和カルボン酸変性ポリオレフィン樹脂の含有量は、５〜１５質量％とすることが好ましい。
【００４４】
なお、本発明に係る難燃性樹脂組成物に使用可能な（ａ３）不飽和カルボン酸変性ポリオレフィン樹脂として、市販されているものとしては、例えば、「アドテックス」（商品名：日本ポリエチレン（株）製）、「アドマー」（商品名：三井化学（株）製）、「ポリボンド」（商品名：ケムチュラ（株）製）等を挙げることができる。
【００４５】
（ａ４）プロピレン系樹脂：
本発明の難燃性樹脂組成物に（ａ４）プロピレン系樹脂を含有させることにより、耐熱性を向上させることができ、ＵＬ１５８１で規定されている、１２１℃で１時間後の加熱変形特性を満足することができることになる。
【００４６】
（ａ４）プロピレン系樹脂としては、例えば、プロピレン単独重合体（ホモポリプロピレン樹脂）や、エチレン−プロピレンランダム共重合体、エチレン−プロピレンブロック共重合体等を使用することができる。かかるプロピレン系樹脂は、１種を単独で使用してもよく、２種以上を組み合わせて使用するようにしてもよい。本発明の難燃性樹脂組成物にあっては、プロピレン系樹脂として、エチレン−プロピレンブロック共重合体等を使用することにより、良好な引張特性、耐熱性、加熱変形特性を得ることができるので好ましい。
【００４７】
ここで、「エチレン−プロピレンランダム共重合体」とは、エチレン成分の含有量が共重合体全体に対して概ね１〜５質量％のものをいい、エチレン成分がプロピレン鎖中にランダムに取り込まれているものをいう。また、「エチレン−プロピレンブロック共重合体」とは、エチレン成分の含有量が概ね５〜１５質量％のものをいい、エチレン成分とプロピレン成分が独立した成分として存在するものをいう。
【００４８】
（ａ４）プロピレン系樹脂のＭＦＲ（ＡＳＴＭ  Ｄ−１２３８に準拠して測定した値）は、０．１〜６０ｇ／１０分とすることが好ましく、０．１〜２５ｇ／１０分とすることがさらに好ましく、０．３〜１５ｇ／１０分とすることが特に好ましい。
【００４９】
本発明の難燃性樹脂組成物における、前記した（ａ４）プロピレン系樹脂の含有量は、（Ａ）樹脂成分全体に対して５〜２０質量％とする。かかる含有量が５質量％より少ないと、耐熱性、特に加熱変形特性が低下する場合がある。一方、含有量が２０質量％を超えると成形体の柔軟性や伸び特性が低下する場合がある。プロピレン系樹脂の含有量は、５〜１８質量％とすることが好ましく、１０〜１５質量％とすることが特に好ましい。
【００５０】
（Ｂ）難燃剤及び難燃助剤：
（ｂ１）水酸化マグネシウム及び（ｂ２）水酸化アルミニウム：
本発明では、使用できる金属水和物を（ｂ１）水酸化マグネシウム及び（ｂ２）水酸化アルミニウムを併用するようにする。水酸化マグネシウムと水酸化アルミニウムを併用することにより、それぞれを単独で使用する場合と比較して難燃性が向上する。
【００５１】
（ｂ１）水酸化マグネシウム及び（ｂ２）水酸化アルミニウムは、表面処理を施されていてもよく、表面を処理しない（未処理の）ままでもよい。表面処理の例としては、脂肪酸処理、リン酸処理、チタネート処理、シランカップリング剤による処理等が挙げられる。樹脂成分との相互作用の点から、本発明にあっては、水酸化マグネシウムに関してはシランカップリング剤により表面処理したもの、水酸化アルミニウムに関しては無処理のものを使用するのが好ましい。
【００５２】
（ｂ１）水酸化マグネシウム及び（ｂ２）水酸化アルミニウム（以下、単に「水酸化マグネシウム等」とする場合もある。）の表面処理のためのシランカップリング剤としては、例えば、末端にビニル基、メタクリロキシ基、グリシジル基、アミノ基を有するものを使用することが好ましい。具体的には、例えば、ビニルトリメトキシシラン、ビニルトリエトキシシラン、グリシドキシプロピルトリメトキシシラン、グリシドキシプロピルトリエトキシシラン、グリシドキシプロピルメチルジメトキシシラン、メタクリロキシプロピルトリメトキシシラン、メタクリロキシプロピルトリエトキシシラン、メタクリロキシプロピルメチルジメトキシシラン、メルカプトプロピルトリメトキシシラン、メルカプトプロピルトリエトキシシラン、アミノプロピルトリエトキシシラン、アミノプロピルトリメトキシシラン、Ｎ−（β−アミノエチル）−γ―アミノプロピルトリプロピルメチルジメトキシシラン、Ｎ−（β−アミノエチル）−γ―アミノプロピルトリプロピルトリメトキシシラン等が挙げられる。かかるシランカップリング剤は、１種を単独で使用してもよく、２種以上を組み合わせて使用するようにしてもよい。これらのシランカップリング剤の中でも、ビニルトリメトキシシラン、ビニルトリエトキシシラン、メタクリロキシプロピルトリエトキシシラン、メタクリロキシプロピルメチルジメトキシシラン等を使用することが好ましい。
【００５３】
シランカップリング剤による表面処理の方法としては、通常使用される方法で処理を行うことが可能であるが、例えば、表面処理をしていない水酸化マグネシウム等とシランカップリング剤をあらかじめドライブレンドしたり、湿式処理を行ったり、混練時にシランカップリング剤をブレンドすること等により表面処理が施された水酸化マグネシウム等を得ることができる。
【００５４】
シランカップリング剤の水酸化マグネシウム等に対する使用量は、表面処理をするのに十分な量が適宜加えられるが、具体的には、水酸化マグネシウム等１００質量部に対して０．１〜２．５質量部とすることが好ましく、０．２〜１．８質量部とすることがさらに好ましく、０．３〜１．０質量部とすることが特に好ましい。
【００５５】
また、シランカップリング剤により表面処理が施された水酸化マグネシウムとして市販されているものとしては、例えば、「キスマ５Ｌ」、「キスマ５Ｎ」、「キスマ５Ｐ」（いずれも商品名：協和化学工業（株）製）や、「マグシーズＳ４」、「マグシーズＳ６」（商品名：神島化学工業（株）製）等を挙げることができる。
【００５６】
一方、無処理の水酸化アルミニウムとして市販されているものとしては、例えば、ハイジライトＨ４２Ｍ（商品名：昭和電工（株）製）等を挙げることができる。
【００５７】
本発明の難燃性樹脂組成物における、前記した（ｂ１）水酸化マグネシウムの含有量は、（Ａ）樹脂成分１００質量部に対して１２０〜２２０質量部である。水酸化マグネシウムの含有量が１２０質量部より少ないと難燃性に劣る場合がある一方、２２０質量部を超えると機械的特性が低下する場合がある。水酸化マグネシウムの含有量は、（Ａ）樹脂成分１００質量部に対し１３０〜１７０質量部とすることが好ましい。
【００５８】
また、本発明の難燃性樹脂組成物における、前記した（ｂ２）水酸化アルミニウムの含有量は、（Ａ）樹脂成分１００質量部に対して２０〜１２０質量部である。水酸化アルミニウムの含有量が２０質量部より少ないと難燃性に劣る場合がある一方、１２０質量部を超えると機械的特性が低下する場合があり、加えて、押出成形時に分解し、絶縁層が発泡してしまい、得られた絶縁電線等の成形品の外観が悪くなる場合がある。水酸化アルミニウムの含有量は、（Ａ）樹脂成分１００質量部に対して３０〜７０質量部が好ましい。
【００５９】
また、（ｂ１）水酸化マグネシウム及び（ｂ２）水酸化アルミニウムの合計量（総和）は、（Ａ）樹脂成分１００質量部に対して１５０〜２８０質量部とすることが好ましい。合計量をかかる範囲とすることで、優れた機械的特性、難燃性、低温特性、絶縁抵抗特性を兼ね備えることができる。水酸化マグネシウム及び水酸化アルミニウムの合計量（総和）は、（Ａ）樹脂成分１００質量部に対して１９０〜２１０質量部とすることが特に好ましい。
【００６０】
本発明の難燃性樹脂組成物における（Ｂ）難燃剤である（ｂ１）水酸化マグネシウムと（ｂ２）水酸化アルミニウムの配合比率は、特に制限はないが、水酸化アルミニウム／水酸化マグネシウム＝０．０７／１〜１．００／１とすることが好ましい。配合比率をかかる範囲とすることにより、難燃性を向上させることができる。水酸化マグネシウムと水酸化アルミニウムの配合比率は、水酸化アルミニウム／水酸化マグネシウム＝０．１５／１〜０．５５／１とすることが特に好ましい。
【００６１】
（ｂ３）１，３，５−トリアジン誘導体化合物：
本発明の難燃性樹脂組成物では、難燃剤である（ｂ１）水酸化マグネシウム及び（ｂ２）水酸化アルミニウムに加えて、難燃助剤として、（ｂ３）１，３，５−トリアジン誘導体化合物を併用する。本発明において１，３，５−トリアジン誘導体化合物は難燃助剤として作用し、金属水和物の水酸化マグネシウム及び水酸化アルミニウムと併用することにより、これらとの相乗効果を得られるため、（ａ１）エチレン−酢酸ビニル共重合体における酢酸ビニル含有量を比較的少なくすることができる。そして、エチレン−酢酸ビニル共重合体における酢酸ビニル含有量を比較的少なくすることにより、機械的特性、耐寒性及び絶縁特性の低下を抑え、優れた機械的特性、耐寒性、絶縁特性を維持することが可能となる。
【００６２】
本発明の難燃性樹脂組成物で使用することができる（ｂ３）１，３，５−トリアジン誘導体化合物の粒径（平均粒径）は、可能な限り小さくすることが好ましく、具体的には、平均粒径が１０μｍ以下であることが好ましく、７μｍ以下であることがより好ましく、５μｍ以下であることが特に好ましい。
【００６３】
（ｂ３）１，３，５−トリアジン誘導体化合物としては、例えば、シアヌル酸、メラミン、メラミン誘導体、メラミンシアヌレート等を挙げることができ、これらの１種を単独で使用してもよく、２種以上を組み合わせて使用するようにしてもよい。これらの１，３，５−トリアジン誘導体化合物の中でも、メラミンシアヌレートを使用することが特に好ましい。なお、メラミンシアヌレートの構造は下記の化学構造式（２）で表され、使用可能なメラミンシアヌレートとして、市販されているものとしては、例えば、ＭＣ６０００（商品名：日産化学工業（株）製）を挙げることができる。
【００６４】
【化１】
2014010500.tif 000005
【００６５】
本発明の難燃性樹脂組成物における、前記した（ｂ３）１，３，５−トリアジン誘導体化合物の含有量は、（Ａ）樹脂成分１００質量部に対して３０〜７５質量部である。含有量が３０質量部より少ないと難燃性に劣る場合がある一方、７５質量部を超えると機械的特性が著しく低下する場合があり、また、ある一定量以上含有させても難燃性が向上せず、むしろ低下してしまう場合がある。１，３，５−トリアジン誘導体化合物の含有量は、（Ａ）樹脂成分１００質量部に対して４０〜５０質量部が好ましい。
【００６６】
（Ｃ）任意成分：
本発明の難燃性樹脂組成物には、電線、ケーブル、コード、チューブ、電線部品、シート等の被覆材料において、一般的に使用されている各種の添加剤、例えば、酸化防止剤、金属不活性剤、難燃（助）剤（（Ｂ）で挙げているものを除く。）、充填剤、滑剤等を任意成分として、本発明の目的を損なわない範囲で適宜配合することができる。なお、下記の任意成分は、１種を単独で使用してもよく、２種以上を組み合わせて使用するようにしてもよい。また、ここに挙げた以外の添加物や樹脂等を、本発明の目的を損なわない範囲で、添加するようにしてもよい。
【００６７】
酸化防止剤としては、例えば、４,４'−ジオクチル・ジフェニルアミン、Ｎ,Ｎ'−ジフェニル−ｐ−フェニレンジアミン、２,２,４−トリメチル−１,２−ジヒドロキノリンの重合物等のアミン系酸化防止剤、ペンタエリスリチル−テトラキス（３−（３,５−ジ−ｔ−ブチル−４−ヒドロキシフェニル）プロピオネート）、オクタデシル−３−（３,５−ジ−ｔ−ブチル−４−ヒドロキシフェニル）プロピオネート、１,３,５−トリメチル−２,４,６−トリス（３,５−ジ−ｔ−ブチル−４−ヒドロキシベンジル）ベンゼン等のフェノール系酸化防止剤、ビス（２−メチル−４−（３−ｎ−アルキルチオプロピオニルオキシ）−５−ｔ−ブチルフェニル）スルフィド、２−メルカプトベンヅイミダゾール及びその亜鉛塩、ペンタエリスリトール−テトラキス（３−ラウリル−チオプロピオネート）等のイオウ系酸化防止剤等が挙げられる。
【００６８】
金属不活性剤としては、例えば、Ｎ,Ｎ'−ビス（３−（３,５−ジ−ｔ−ブチル−４−ヒドロキシフェニル）プロピオニル）ヒドラジン、３−（Ｎ−サリチロイル）アミノ−１,２,４−トリアゾール、２,２'−オキサミドビス−（エチル３−（３,５−ジ−ｔ−ブチル−４−ヒドロキシフェニル）プロピオネート）等が挙げられる。
【００６９】
難燃剤及び難燃助剤（（Ｂ）で挙げているものを除く。）、充填剤としては、例えば、カーボン、クレー、酸化亜鉛、酸化錫、酸化チタン、酸化マグネシウム、酸化モリブデン、三酸化アンチモン、シリコーン化合物、石英、タルク、炭酸カルシウム、炭酸マグネシウム、ホワイトカーボン等が挙げられる。
【００７０】
このうち、特に、シリコーンゴム、シリコーンオイル等のシリコーン化合物は、難燃性を付与、向上させるだけでなく、絶縁電線等やコードにおいては、難燃性樹脂組成物からなる絶縁層と導体の密着力を制御する効果があり、ケーブルにおいては、滑性を付与することで、外傷を低減させる効果がある。このようなシリコーン化合物のうち、市販されているものとしては、例えば、「Ｘ２１−３０４３」（商品名：信越化学工業（株）製）、「ＣＦ−９１５０」（商品名：東レ・ダウコーニング（株）製）等が挙げられる。
【００７１】
本発明の難燃性樹脂組成物にシリコーン化合物を添加する場合の含有量としては、（Ａ）樹脂成分１００質量部に対して、シリコーン化合物を０．５〜５質量部添加することが好ましい。添加量が０．５質量部より少ないと、難燃性や滑性に対して実質的に効果がない場合があり、一方、添加量が５質量部を越えると絶縁電線の外観悪化や、押出成形速度が低下し量産性が悪くなる場合がある。
【００７２】
滑剤としては、例えば、炭化水素系、脂肪酸系、脂肪酸アミド系、エステル系、アルコール系、金属石けん系等が挙げられる。
【００７３】
以下、本発明の難燃性樹脂組成物の製造方法の一例を説明する。（Ａ）樹脂成分、（Ｂ）難燃剤及び難燃助剤（（ｂ１）水酸化マグネシウム、（ｂ２）水酸化アルミニウム、（ｂ３）１，３，５−トリアジン誘導体化合物）、さらに必要に応じて（Ｃ）任意成分及び他の添加物を混合し、加熱混練する。混練温度や混練時間等の混練条件は、（Ａ）樹脂成分の溶融温度以上で適宜設定できるが、混練温度は、例えば、１６０〜２００℃とすることが好ましい。
【００７４】
混練方法としては、ゴム、プラスチック等で通常用いられる方法であれば満足に使用でき、装置としては例えば、一軸押出機、二軸押出機、ロール、バンバリーミキサーあるいは各種のニーダー等が用いられる。このような方法や装置を用いることにより、各成分が均一に分散された難燃性樹脂組成物を得ることができる。
【００７５】
以上説明した本発明に係るノンハロゲン難燃性樹脂組成物は、所定量のエチレン−酢酸ビニル共重合体、ポリエチレン及びエチレン−αオレフィン共重合体のうち少なくとも１種、不飽和カルボン酸変性ポリオレフィン樹脂、プロピレン系樹脂を（Ａ）樹脂成分として、所定量の水酸化マグネシウム、水酸化アルミニウム、１，３，５−トリアジン誘導体化合物を（Ｂ）難燃剤及び難燃助剤を含み、（Ａ）樹脂成分が含有する酢酸ビニルを一定量とするため、ＵＬ１５８１を満足する高い機械的特性、難燃性、耐寒性、絶縁特性に加えて、高温環境下で電線同士が融着せず、取り扱い性に優れ、押出成形時の成形品の外観も良好な難燃性樹脂組成物となる。
【００７６】
加えて、構成材料がハロゲン成分を含まないため、燃焼時にハロゲンガスやダイオキシン等の有毒なガスが発生せず、火災時における有毒ガスの発生や二次災害等を防止することができ、かつ、廃却時に問題なく焼却処分を行うことができる、環境にも優しい難燃性樹脂組成物となり、絶縁電線やケーブルの絶縁被覆材料（シース材料含む）等として最適である。
【００７７】
また、本発明の難燃性樹脂組成物を絶縁被覆材料として被覆した絶縁電線やケーブルは、前記した難燃性樹脂組成物における効果を享受し、ＵＬ１５８１を満足する高い機械的特性、難燃性、耐寒性、絶縁特性に加えて、高温環境下で電線同士が融着せず、取り扱い性に優れ、外観も問題がない絶縁電線・ケーブルとなるとともに、環境への適応性を兼ね備えた電線やケーブルとして広く利用することができる。なお、ケーブルは、所定の伝送媒体をコアとして、本発明の難燃性樹脂組成物をシース材料として被覆したものを含むものとする。
【００７８】
本発明の難燃性樹脂組成物を用いて成形された絶縁電線等の絶縁層の厚さは、特に制限はなく、所望の厚さとして形成することができるが、０．６〜５．０ｍｍとすることが好ましい。かかる範囲の厚さにすることにより以下のような難燃メカニズムが生じ、垂直難燃試験（ＶＷ−１）を満足させることができると考えられる。また、絶縁電線やケーブルの可撓性も良好であり、絶縁電線の重量が重くなり過ぎる等といった絶縁電線等の取り扱い性の問題もない。絶縁層の厚さは、０．８〜５．０ｍｍとすることが特に好ましい。
【００７９】
まず、１回目の１５秒間の着火時に絶縁層が０．６ｍｍ以上であると、熱伝導率の高い金属導体まで熱が完全に伝わらず、絶縁層が熱せられにくくなるため、着火時においては１，３，５−トリアジン誘導体化合物が分解しない。すると、１５秒後に火を離した際に、ちょうど樹脂成分が１，３，５−トリアジン誘導体化合物の分解温度まで上昇し、１，３，５−トリアジン誘導体化合物から窒素ガスが効果的に発せられ気相での酸素遮断効果により消火する。ここで、水酸化マグネシウムよりも分解温度の低い水酸化アルミニウムを加えることで、１回目の着火時の早期から吸熱反応が生じ、１，３，５−トリアジン誘導体化合物の分解を抑制する効果があると考えられる。その後、２回目の着火によって絶縁層から可燃成分が失われ、その後の着火においても樹脂成分は燃焼することなく、ＶＷ−１を満足させることができる。
【００８０】
本発明の難燃性樹脂組成物を金属導体の周囲に被覆して絶縁電線等を得るには、例えば、汎用の押出成形機を用いて、押出成形により、金属導体やコアの周囲に押出被覆することにより製造することができる。このときの押出成形機の温度は、樹脂の種類、導体等の引取り速度の諸条件にもよるが、シリンダー部で約１８０℃、クロスヘッド部で約２００℃程度にすることが好ましい。
【００８１】
また、金属導体については、絶縁層の被覆前に、金属導体をあらかじめ１００℃程度に加熱させておくことが好ましい。金属導体としては、軟銅や銅合金、アルミ等の単線や撚線等を用いることができる。また、裸線のほかに、錫メッキ等によりメッキされたものを用いてもよい。
【００８２】
なお、本発明の難燃性樹脂組成物は、導体に被覆後、電子線照射により架橋処理を施してもよい。架橋方法としては、常法による電子線照射架橋法や化学架橋法を採用することができる。電子線照射架橋法の場合は、本発明の難燃性樹脂組成物を成形した後に常法により電子線を照射することによって架橋を行うことができる。一方、化学架橋法による場合は、樹脂組成物に有機パーオキサイド等を従来公知の架橋剤として添加し、成形した後に常法により加熱処理して架橋を行うようにすればよい
【００８３】
本発明の難燃性樹脂組成物を用いて導体に被覆された絶縁電線・ケーブルは、被覆層が多層構造であってもよい。例えば、本発明の難燃性樹脂組成物を用いて成形された絶縁層のほかに、本発明の樹脂組成物からなる絶縁被覆材料と導体の間に、他の樹脂組成物等からなる中間層を別途設ける等、絶縁層が多層構造となるようにしても問題はない。
【００８４】
このようにして得られた絶縁電線・ケーブルは、電気・電子機器の内部及び外部配線に使用される配線材として使用することができる。また、本発明の難燃性樹脂組成物は樹脂成形体とすることにより、前記した優れた効果を享受する樹脂成形体を提供することができる。かかる樹脂成形体の形状には特に制限はなく、例えば、電源プラグ、コネクター、スリーブ、ボックス、テープ基材、チューブ、シート等を挙げることができる。これらの樹脂成形体は、本発明の樹脂組成物を押出成形方法や射出成形方法等の従来公知の成形方法により成形加工することにより得ることができる。
【実施例】
【００８５】
以下、本発明を実施例及び比較例に基づいてさらに詳細に説明するが、本発明はこれらに限定されるものではない。【００８６】
［実施例１〜実施例１７、比較例１〜比較例１１］
表１及び表２に組成を示す各成分（（Ａ）樹脂成分、（Ｂ）難燃剤及び難燃助剤、（Ｃ）任意成分）を、バンバリーミキサーを用いて混合し、溶融混練した後、ペレット化して難燃性樹脂組成物（コンパウンド）を得た。【００８７】
なお、表１及び表２において、各成分の値（含有量）は、（Ａ）樹脂成分である（ａ１）、（ａ２）、（ａ３）及び（ａ４）については、（Ａ）樹脂成分全体（（ａ１）、（ａ２）、（ａ３）及び（ａ４）の全体）を１００質量％とした場合の質量％であり、（ｂ１）、（ｂ２）、（ｂ３）及び（Ｃ）は、（Ａ）樹脂成分の合計を１００質量部とした場合の質量部である。【００８８】
得られた難燃性樹脂組成物（コンパウンド）をφ４０ｍｍ押出機（Ｌ／Ｄ＝２５）にて、ダイス温度２００℃（以下、フィーダー側へ、Ｃ３＝２００℃、Ｃ２＝１９０℃、Ｃ１＝１７０℃）、金属導体の予熱温度＝１００℃とした押出温度条件により、金属導体（錫めっき処理軟銅線、７本／φ０．２６ｍｍ）上に、外径がφ２．４６ｍｍ、絶縁厚さが０．８４ｍｍとなるように押出・被覆して絶縁電線を得た。【００８９】
表１及び表２に示す組成の各成分としては、以下のものを用いた。【００９０】
（Ａ）樹脂成分：
（ａ１）エチレン−酢酸ビニル共重合体：
（１）エチレン−酢酸ビニル共重合体（酢酸ビニル（ＶＡ）含有量  ３３質量％）（商品名：エバフレックスＥＶ１８０、三井・デュポンポリケミカル（株）製）【００９１】
（２）エチレン−酢酸ビニル共重合体（酢酸ビニル（ＶＡ）含有量  ４１質量％）（商品名：Ｖ９０００、三井・デュポンポリケミカル（株）製）【００９２】
（３）エチレン−酢酸ビニル共重合体（酢酸ビニル（ＶＡ）含有量  ８０質量％）（商品名：レバプレン８００ＨＶ、ランクセス社製）【００９３】
（ａ２）エチレン−αオレフィン共重合体：
（４）エチレン−１へキセン共重合体（商品名：カーネルＫＳ２４０Ｔ、日本ポリエチレン（株）製）（密度  ０．８８０ｇ／ｃｍ３）【００９４】
（ａ３）不飽和カルボン酸変性ポリオレフィン樹脂：
（５）マレイン酸変性ポリエチレン（商品名：アドテックスＬ６１００Ｍ、日本ポリエチレン（株）製）【００９５】
（ａ４）プロピレン系樹脂：
（６）エチレン−プロピレンブロック共重合体（商品名：ノバテックＢＣ８Ａ、日本ポリプロ（株）製）（エチレン含有量  １５質量％）【００９６】
（Ｂ）難燃剤及び難燃助剤：
（ｂ１）水酸化マグネシウム：
（７）シランカップリング剤で表面処理された水酸化マグネシウム（商品名：キスマ５Ｌ、協和化学工業（株）製）【００９７】
（ｂ２）水酸化アルミニウム：
（８）無処理水酸化アルミニウム（商品名：ハイジライトＨ４２Ｍ、昭和電工（株）製）【００９８】
（ｂ３）１，３，５−トリアジン誘導体化合物：
（９）メラミンシアヌレート（商品名：ＭＣ６０００、日産化学工業（株）製）【００９９】
（Ｃ）任意成分：
（１０）ヒンダードフェノール系酸化防止剤（商品名：イルガノックス１０７６、ＢＡＳＦ社製）【０１００】
（１１）ヒンダードフェノール系金属不活性剤（商品名：イルガノックスＭＤ１０２４、ＢＡＳＦ社製）【０１０１】
（１１）ポリエチレンワックス（商品名：ＡＣ−ポリエチレンＮｏ．６、ハネウェル社製）【０１０２】
（１２）シリコーンガム（商品名：Ｘ−２１−３０４３、信越ポリマー（株）製）【０１０３】
［試験例１］
得られた実施例１〜実施例１７、比較例１〜比較例１１の絶縁電線について、下記に示したＵＬ１５８１に準拠した試験方法を用いて、「（１）引張試験」、「（２）垂直燃焼試験（ＶＷ−１）」、「（３）加熱変形試験」、「（４）低温巻き付け試験」、「（５）絶縁抵抗試験」及び「（６）電線融着性」の各試験を実施して、比較・評価した。結果を表１（実施例）及び表２（比較例）に示した。【０１０４】
また、絶縁電線製造時の押出成形性について、成形品の外観に問題がなかったもの（成形性が良好であったもの）を「○」、発泡を生じ外観が悪化したものを「×」として、あわせて比較・評価した。【０１０５】
（１）引張試験：
絶縁電線から導体を抜き取った管状サンプルを準備し、標点距離２５ｍｍ、引張速度５００ｍｍ／分で、破断伸び（％）、破断強度（ＭＰａ）を測定した。破断強度が１０．３ＭＰａ以上、破断伸びが１５０％以上を「○（合格）」とし、１０．３ＭＰａ未満のものを「×」とした。なお、「○（合格）」のうち、特に、破断強度が１２．０ＭＰａ以上、破断伸びが１８０％以上のものを「◎」とした。【０１０６】
（２）垂直燃焼試験（ＶＷ−１）（難燃性）：
絶縁電線サンプルを、たるみのない状態で垂直に張った状態のサンプル上部に指示旗、サンプル下部に綿を設置し、フードを外した状態で１５秒の着火と６０秒の離火を５回繰り返した。６０秒以上のサンプルの燃焼、指示旗の燃焼及び綿の燃焼の全てが観察されなかったサンプルを「○（合格）」とし、それ以外を「×」とした。なお、「○（合格）」のうち、特に、着火１〜５回目のうち、全ての回が３０秒以下の燃焼の場合を「◎」とした。【０１０７】
（３）加熱変形試験（耐熱性）：
ＵＬ１５８１に基づき、絶縁電線サンプルの絶縁材料の加熱変形特性を測定した。２５０ｇｆの負荷荷重を、５０％以下を「○（合格）」とし、５０％を超えるものを「×」とした。なお、「○（合格）」のうち、特に、２５％以下のものは「◎」とした。【０１０８】
（４）低温巻き付け試験（耐寒性）：
ＵＬ１５８１に基づき、絶縁電線サンプルを−１０℃の環境下で４時間以上放置した後、同様に−１０℃の環境下で冷却した、絶縁電線サンプル外径の２倍径を有する金属マンドレルに巻き付けた。巻き付け後に、絶縁材料にクラックが観察されなかったものを「○（合格）」とし、クラックが観察されたものを「×」とした。【０１０９】
（５）絶縁抵抗試験（絶縁特性）：
５０ｍの絶縁電線サンプルを２０℃の水槽に２４時間浸漬させ、絶縁抵抗値を測定した。測定電圧、荷電時間、測定時間はそれぞれ５００Ｖ、１０秒、５０秒で行った。絶縁抵抗値が１０ＭΩ・ｋｍ以上であるものを「○（合格）」とし、１０ＭΩ・ｋｍ未満のものを「×」とした。なお、「○（合格）」のうち、特に、５０ＭΩ・ｋｍ以上のものを「◎」とした。【０１１０】
（６）電線融着性：
絶縁電線サンプルをボビンに巻き付け、６０℃の環境下で２４時間以上放置した。放置後、絶縁電線サンプル同士が融着せずにスムースに繰り出すことができたものを「○（合格）」とし、繰り出しが困難だったものを「×」とした。【０１１１】
（実施例）
【表１】
2014010500.tif 000006
【０１１２】
（比較例）
【表２】
2014010500.tif 000007
【０１１３】
表１に示すように、本発明に係るノンハロゲン難燃性樹脂組成物で金属導体を被覆した実施例１〜実施例１７の絶縁電線は、押出成形性も良好で絶縁電線の外観も問題なく、また、全ての項目に対して合格であり、ＵＬ１５８１を満足する高い機械的特性、難燃性、耐熱性、耐寒性、絶縁特性に加えて、高温環境下で電線同士が融着せず、取り扱い性に優れる絶縁電線であることが確認できた。なお、絶縁厚さを５．５ｍｍとした実施例１７は、他の実施例と比較して、若干ではあるが可撓性が悪かった。【０１１４】
一方、表２に示すように、本発明の構成と比較して、（ａ１）エチレン−酢酸ビニル共重合体及び酢酸ビニル含有量が高い比較例１は、破断強度、耐寒性（低温巻き付け試験）、絶縁特性、電線融着性に、（ａ１）エチレン−酢酸ビニル共重合体の含有量及び酢酸ビニル含有量が低い比較例２は、難燃性（垂直燃焼試験）に、（ａ４）プロピレン系樹脂の含有量が高い比較例３は、破断伸びに、（ａ４）プロピレン系樹脂を含有しない比較例４は、耐熱性（加熱変性試験）に、それぞれ問題があった。【０１１５】
また、本発明の構成と比較して、（ｂ２）水酸化アルミニウムの含有量が高い比較例５は、押出成形性、破断強度及び破断伸びに、（ｂ１）水酸化マグネシウムの含有量が高く、（ｂ２）水酸化アルミニウムの含有量が低い比較例６及び（ｂ１）水酸化マグネシウムの含有量が低い比較例７は、難燃性（垂直燃焼試験）に、（ｂ１）水酸化マグネシウムの含有量が高い比較例８は、破断強度及び破断伸びに、（ｂ３）１，３，５−トリアジン誘導体化合物の含有量が低い比較例９は、難燃性（垂直燃焼試験）に、（ｂ３）１，３，５−トリアジン誘導体化合物の含有量が高い比較例１０は、破断強度及び破断伸びに、（ｂ２）水酸化アルミニウムを含有しない比較例１１は、難燃性（垂直燃焼試験）に、それぞれ問題があった。
【産業上の利用可能性】
【０１１６】
本発明は、ＵＬ１５８１を満足する高い機械的特性、難燃性等を兼ね備え、押出成形された後の外観も問題がない絶縁被覆材料等として利用することができ、産業上の利用可能性は高いものである。
【国際調査報告】
2014010500.tif 000008
2014010500.tif 000009
2014010500.tif 000010
2014010500.tif 000011